mwirth-epo/epo-nmt-datasets huggingface dataset:
구체적으로, 정착구(50)는, 도 2a 및 도 2b에 도시된 바와 같이, 바닥의 상부에 지지되며 격자형상의 보강그리드의 교차부위의 하부를 지지하는 지지편(52); 지지편(52)을 바닥에 고정시키도록 바닥에 매립되는 매립편(51); 및 지지편(52)의 상부에 설치되어 보강그리드(40)를 고정시키는 고정편(53)을 포함한다.
Specifically, as illustrated in FIGS. 2A and 2B, the anchorage 50 includes the support piece 52 that is supported at an upper portion of the floor and supports a lower portion of a cross portion of a grid-shaped reinforcement grid, the embedding pieces 51 that are embedded in the floor so as to fix the support piece 52 to the floor, and the fixing piece 53 that is installed at an upper portion of the support piece 52 and fixes the reinforcement grid 40.
또한, 도 2a 및 도 2b에 도시된 바와 같이, 지지편(52)의 상부 둘레에는 매립편(51)이 삽입되어 체결고정되는 복수개의 고정홀(52a)이 상하방향으로 관통 형성되어 있고, 지지편(52)의 상면에는 격자형상의 보강그리드의 교차부위가 끼워맞춤되는 일자형상의 끼움홈(52b)이 서로 교차하도록 형성되어 있고, 지지편(52)의 측면 둘레에는 고정편과 결합하기 위한 결합턱(52c)이 돌출형성되어 있다.
Further, as illustrated in FIGS. 2A and 2B, a plurality of fixing holes 52a, into which the embedding pieces 51 are inserted, fastened, and fixed, are formed around the upper portion of the support piece 52 so as to pass through the support piece 52 in a vertical direction.
종래의 기술에 따른 콘크리트 구조물 바닥의 보수보강 공법에 따르면, 콘크리트 구조물의 바닥(70)에 보강그리드(40)를 정착구(50)에 의해 고정하고 수중 마이크로 콘크리트(60)를 타설해서 보수 및 보강함으로써, 콘크리트 구조물의 바닥(70)에 대한 보수성능 및 보강강도를 향상시킬 수 있고, 또한, 보강그리드(40)로 보강하도록 구성함으로써, 보강그리드(40)와 수중 마이크로 콘크리트(60) 사이의 결합성 및 혼합성을 향상시킬 수 있다.
According to the method of repairing and reinforcing a concrete floor according to the related art, the concrete floor is repaired and reinforced by fixing the reinforcement grid 40 to the concrete floor 70 using the anchorage 50 and pouring the underwater micro concrete 60, and thereby repairing performance and reinforcing strength of the concrete floor 70 can be improved.
또한, 종래의 기술에 따른 콘크리트 구조물 바닥의 보수보강 공법에 따르면, 보강그리드(40)를 바닥에서 소정거리 이격시켜 고정시키도록 콘크리트 구조물 바닥(70)에 정착구(50)를 입설함으로써, 보강그리드(40)를 콘크리트 구조물 바닥(70)에서 소정거리 이격시켜 보강그리드(40)의 매립깊이를 일정하게 유지할 수 있고, 또한, 정착구(50)로서 매립편(51), 지지편(52) 및 고정편(53)을 구비함으로써, 수중 마이크로 콘크리트(60)의 타설 높이에 따라 보강그리드(40)의 이격거리를 조절해서 고정할 수 있다.
Further, according to the method of repairing and reinforcing a concrete floor according to the related art, the upright anchorage 50 is installed on the concrete floor 70 such that the reinforcement grid 40 is fixed at a predetermined distance from the floor, and thereby an embedded depth of the reinforcement grid 40 can be constantly maintained by spacing the reinforcement grid 40 apart from the concrete floor 70 by a predetermined distance.
전술한 바와 같이, 종래의 기술에 따른 콘크리트 구조물 바닥의 보수보강 공법의 경우, 콘크리트 구조물 바닥(70)을 치핑한 후, 세척하고 접착제(30)를 도포한 뒤, 보강그리드(40)를 포설하되, 정착구(50)를 사용해 바닥에 고정시키며, 그 상면에 수중 마이크로 콘크리트(60)를 타설하여 보강함으로써 콘크리트 구조물 바닥(70)의 보수성능 및 보강강도를 향상시킬 수 있다. 하지만, 종래의 기술에 따른 콘크리트 구조물 바닥의 보수보강 공법의 경우, 보강그리드(40)의 고정을 위해 별도의 접착제(30)를 도포하는 방식이므로, 접착제(30)가 시공된 후, 접착 부위가 누수 등으로 인하여 수분에 노출되는 경우 접착력을 상실하여 보강그리드(40)가 탈락할 수 있다는 문제점이 있었다.
As described above, in the case of the method of repairing and reinforcing a concrete floor according to the related art, by chipping and then washing the concrete floor 70, applying the adhesive 30, installing the reinforcement grid 40, fixing the reinforcement grid 40 to the floor using the anchorage 50, and pouring and reinforcing the underwater micro concrete 60 on an upper surface of the reinforcement grid 40, repairing performance and reinforcing strength of the concrete floor 70 can be improved.
한편, 다른 선행기술로서, 대한민국 등록특허번호 제10-1972265호에는 "고강도 모르타르 조성물 및 보강재를 이용한 콘크리트 구조물 보수보강 공법"이라는 명칭의 발명이 개시되어 있는데, 도 3a 및 도 3b를 참조하여 설명한다.
Meanwhile, an invention entitled "Method of repairing and reinforcing concrete structure using high strength mortar composition and stiffener" is disclosed in Korean Patent No. 10-1972265 as another prior art and will be described with reference to FIGS. 3A and 3B.
도 3a는 종래의 기술에 따른 콘크리트 구조물 보수보강 공법에 적용되는 와이어메쉬 부재를 나타낸 정면도이고, 도 3b는 종래의 기술에 따른 콘크리트 구조물 보수보강 공법에 의해 와이어메쉬 부재가 시공된 상태를 나타낸 도면이다.
FIG. 3A is a front view illustrating a wire mesh member applied in a method of repairing and reinforcing a concrete structure according to the related art, and FIG. 3B is a view illustrating a state in which the wire mesh member is constructed by the method of repairing and reinforcing a concrete structure according to the related art.
도 3a 및 도 3b를 참조하면, 종래의 기술에 따른 콘크리트 구조물 보수보강 공법은, a) 보수하고자 하는 콘크리트 구조물(91)의 보수 시공면(91a)을 다듬어 면처리하는 기초보수단계; b) 기초보수단계를 거친 시공면(91a)에 스테인레스-스틸로 이루어진 와이어메쉬 부재(80)를 배치하고 볼트로 시공면(91a)에 고정시키는 와이어메쉬 부착단계; c) 시공면(91a)에 콘크리트 구조물 보수보강용 모르타르를 도포하여 와이어메쉬 부재(80)가 매립되도록 보강층(92)을 형성시킨 후 경화시키는 보강층 형성단계; 및 d) 상기 형성된 보강층(92)의 표면에 표면보호재를 도포하여 코팅시키는 코팅층 형성단계를 포함하여 이루어진다.
Referring to FIGS. 3A and 3B, the method of repairing and reinforcing a concrete structure according to the related art includes: a) a foundation repairing operation of trimming and surface-treating a repair work surface 91a of a concrete structure 91 to be repaired; b) a wire mesh attaching operation of disposing a wire mesh member 80 formed of stainless steel and steel on the work surface 91a after the foundation repairing operation and fixing the wire mesh member 80 to the work surface 91a with bolts; c) a reinforcement layer forming operation of forming and hardening a reinforcement layer 92 such that the wire mesh member 80 is embedded by applying mortar for repairing and reinforcing a concrete structure to the construction surface 91a; and d) a coating layer forming operation of applying and coating a surface protective agent on a surface of the formed reinforcement layer 92.
여기서, 와이어메쉬 부재(80)는 금속재로 이루어진 와이어(81)들과 상기 와이어(81)들을 고정시키는 금속재로 이루어지며 박판인 다수의 연결패널(82)로 이루어진다.
Here, the wire mesh member 80 includes wires 81 formed of a metal, and numerous connecting panels 82 that are formed of a metal for fixing the wires 81 and are thin sheets.
이때, 연결패널(82)은 가압에 의해 절곡되는 강판이나 알루미늄판 또는 합금판을 사용할 수 있다.
In this case, a steel plate, an aluminum plate, or an alloy plate bent by pressing under pressure may be used for the connecting panels 82.
구체적으로, 연결패널(82)은, 도 3a 및 도 3b에 도시된 바와 같이, 볼트가 체결되도록 길이방향을 따라 형성되는 다수의 체결홀(82a); 와이어(81)들을 고정시키도록 연결패널(82)의 양측에 일단이 연결되도록 절취되게 형성되어 와이어(81)를 감싸면서 절곡되는 고정날개부(82b)들; 및 연결패널(82)에 형성되며 고정날개부(82b)들 사이에 배치되고, 절곡선이 형성되며 절곡선을 중심으로 하향 절곡되어, 시공면(91a)에 지지되는 지지다리부(82c)들로 이루어진다.
Specifically, as illustrated in FIGS. 3A and 3B, each of the connecting panels 82 is made up of: numerous fastening holes 82a that are provided in a lengthwise direction such that bolts are fastened; fixing wings 82b that are provided on both sides of the connecting panel 82 so as to fix each wire 81 such that one ends thereof are connected and are bent while surrounding each wire 81; and support legs 82c that are provided at the connecting panel 82, are disposed between the fixing wings 82b, have bending lines, are bent downward from bending lines, and are supported on the work surface 91a.
여기서, 절곡선은 절곡이 용이하도록 프레스로 가압하여 형성시킨 긴 홈이다.
Here, the bending lines are long grooves that are pressed and formed by a press such that bending is made easy.
이에 따라, 지지다리부(82c)는 도 3b에 도시된 것과 같이, 길이 방향을 따라 길게 형성되어, 볼트를 체결하여 연결패널(82)이 시공면(91a) 방향으로 가압되어도 지지다리(82c)가 눌려지거나 휘어지지 않게 된다.
Accordingly, as illustrated in FIG. 3B, the support legs 82c are formed long in a lengthwise direction, and are not distorted or warped even if bolts are fastened and the connecting panel 82 is pressed toward the work surface 91a.
또한, 연결패널(82)에는 고정날개부(82b)와 지지다리부(82c)가 상호 교차되게 반복 형성되어, 일정 간격을 유지하며 배치되는 와이어(81)를 고정시킬 수 있다.
Further, the fixing wings 82b and the support legs 82c are alternately provided on the connecting panel 82 to be able to fix the wires 81 disposed at regular intervals.
또한, 콘크리트 구조물 보수보강용 모르타르는, 시멘트 100중량부에 대하여 폴리머 1~10중량부, 실리카 퓸 0.1~8중량부, 세라믹 복합섬유 0.5~5.0중량부; 강도증진제 1~8중량부; 골재 30~50중량부; 수축방지제 0.5~2.0 중량부; 폴리비닐알콜(PVA) 분말 수지 3~7중량부; 소포제 0.1~1.0중량부; 팽창제 5~10중량부; 분말형 실리콘 발수제 1~5중량부; 내구성 강화제 5~15중량부; 석회석 분말 성분 1~15중량부; 및 나노 금속 산화물 분말 0.1~2중량부를 포함한다.
Further, the mortar for repairing and reinforcing a concrete structure includes, with respect to 100 parts by weight of cement, 1 to 10 parts by weight of a polymer, 0.1 to 8 parts by weight of silica fume, 0.5 to 5.0 parts by weight of a ceramic composite fiber, 1 to 8 parts by weight of a strength enhancer, 30 to 50 parts by weight of aggregate, 0.5 to 2.0 parts by weight of an anti-shrinkage agent, 3 to 7 parts by weight of a poly(vinyl alcohol) (PVA) powder resin, 0.1 to 1.0 parts by weight of a defoamer, 5 to 10 parts by weight of an expansion agent, 1 to 5 parts by weight of a powdered silicon water repellent agent, 5 to 15 parts by weight of a durability enhancing agent, 1 to 15 parts by weight of a limestone powder component, and 0.1 to 2 parts by weight of a nano metal oxide powder.
또한, 표면보호재의 도포는, d-1) 아크릴계 수지, 고무칩, 에어로겔 및 분말 성분을 포함하는 1차 표면 보호재를 도포하는 단계; 및 상기 1차 표면 보호재가 도포된 위에 메틸메타크릴레이트(MMA) 수지를 포함하는 액상 성분 100중량부와 무기분말 성분 30~300중량부를 포함하는 2차 표면 보호재를 도포하는 단계를 포함한다.
Further, the application of the surface protective agent includes d-1) an operation of applying a primary surface protective agent including an acrylic resin, a rubber chip, aerogel, and a powder component, and d-2) an operation of applying a secondary surface protective agent including 100 parts by weight of a liquid component including a methyl methacrylate (MMA) resin and 30 to 300 parts by weight of an inorganic power component after the primary surface protective agent is applied.
또한, 내구성 강화제는 경화발현재 30~40중량부와 몬모릴로 나이트계 점토광물 1~3중량부, 알루미늄염 1~2중량부 및 물 50~60중량부를 포함하는 제1 조성물과, 경화촉진제 5~7중량부, 점토광물 12~18중량부, 나노아연 분말 0.1~2중량부, 안정제 0.1~0.5중량부 및 물 60~70중량부를 포함하는 제2 조성물을 혼합한 것을 특징으로 한다.
Further, the durability enhancing agent is characterized by mixing a first composition including 30 to 40 parts by weight of a hardening promoter, 1 to 3 parts by weight of a montmorillonite clay mineral, 1 to 2 parts by weight of an aluminum salt, and 50 to 60 parts by weight of water, and a second composition including 5 to 7 parts by weight of a hardening accelerator, 12 to 18 parts by weight of a clay mineral, 0.1 to 2 parts by weight of a nano zinc powder, 0.1 to 0.5 parts by weight of a stabilizer, and 60 to 70 parts by weight of water.
또한, 나노 금속 산화물 분말은 다공성 구조로 이루어지고 흑연 산화물로 표면이 코팅된다.
Further, the nano metal oxide powder has a porous structure, and a surface thereof is coated with graphite oxide.
종래의 기술에 따른 콘크리트 구조물 보수보강 공법은, 열화된 콘크리트 구조물의 손상 부분을 보수보강함에 있어 발수효과가 우수하고 흡수율을 낮게 유지할 수 있으므로 내구성이 우수하며, 압축강도, 휨강도 등의 물리적 특성이 우수하고 모르타르의 단위 중량을 줄이고 초기 및 장기 부착성능을 향상시켜 콘크리트 구조물에 대한 보수보강 시공성이 매우 우수한 동시에 유기 용제를 사용하지 않으므로 친환경적이며, 모르타르를 치밀하게 형성할 수 있으므로 각종 응력을 균일하게 흡수할 수 있는 동시에, 시공면에 고정되는 스테인레스스틸 보강재를 사용하여 모르타르의 타설이 용이하고 모르타르가 견고하게 고정될 수 있으며, 표면강도 및 내수성이 우수하고 동결 융해에 대한 저항성이 우수한 특징을 갖는다.
The method of repairing and reinforcing a concrete structure according to the related art is characterized in that, because a water repellent effect is excellent and water absorption can be kept low when a damaged portion of a degraded concrete structure is repaired and reinforced, durability is excellent and physical properties such as compressive strength, flexural strength, etc. are excellent, repairing and reinforcing work for a concrete structure is very excellent by reducing a unit weight of mortar and improving initial and long-term adhering performance, the method is ecofriendly because an organic solvent is not used, various types of stress can be uniformly absorbed because the mortar can be densely formed, and the mortar is easily poured and can be firmly fixed, surface strength and water resistance are excellent, and resistance to freezing and thawing is excellent because a stainless steel reinforcement fixed to the construction surface is used.
종래의 기술에 따른 콘크리트 구조물 보수보강 공법의 경우, 실리카퓸, 세라믹복합섬유, 강도증진제, 골재, 수축방지제, 폴리비닐알콜 분말 수지, 소포제, 팽창제, 분말형 실리콘 발수제, 내구성 강화제, 석회석 분말 성분, 나노 금속 산화물 분말, 알칼리활성화제로 구성된 콘크리트 구조물 보수보강용 모르타르를 제작하고, 콘크리트 보강면에 와이어메쉬 부재(80)를 매립한 후, 콘크리트 구조물 보수보강용 모르타르를 타설하여 보강층을 형성시키는 방법에 관한 것이다.
The method of repairing and reinforcing a concrete structure according to the related art is a method of making mortar for repairing and reinforcing a concrete structure, which is composed of silica fume, a ceramic composite fiber, a strength enhancer, aggregate, an anti-shrinkage agent, a poly(vinyl alcohol) powder resin, a defoamer, an expansion agent, a powdered silicon water repellent agent, a durability enhancing agent, a limestone powder component, a nano metal oxide powder, and an alkali activator, and embedding the wire mesh member 80 in a concrete reinforcing surface and then pouring the mortar for repairing and reinforcing a concrete structure to form a reinforcing layer.
하지만, 종래의 기술에 따른 콘크리트 구조물 보수보강 공법의 경우, 격자 형태로 조립한 스테인리스-스틸 와이어메쉬(Stainless-Steel Wire Mesh)를 이용하여 콘크리트 구조물의 내하력을 증진시키는 공법으로서, 와이어메쉬를 이용하여 콘크리트 구조물을 보수/보강하는 경우, 콘크리트 구조물에 부착되는 와이어메쉬의 긴장 상태에 따라 품질이 좌우될 수 있고, 또한, 와이어메쉬의 긴장력을 확보하는 것이 용이하지 않기 때문에 보수/보강 효과를 감소시키는 단점이 있다.
However, since the method of repairing and reinforcing a concrete structure according to the related art is a method of increasing a load carrying capacity of the concrete structure using a stainless steel wire mesh assembled in a grid form, in the case where the concrete structure is repaired/reinforced using the wire mesh, quality may be depend on a state of tension of the wire mesh attached to the concrete structure.
전술한 문제점을 해결하기 위한 본 발명이 이루고자 하는 기술적 과제는, 코팅재를 코팅하여 부착력을 향상시킨 텍스타일 그리드 보강재를 노후 콘크리트 구조물에 부착하되, 사용환경과 보강목적에 따라 염해저항성능이나 화학저항성능을 갖는 고내구성 무기계 결합재를 선택적으로 사용하여 텍스타일 그리드 보강재를 부착함으로써, 노후 콘크리트 구조물을 보수보강할 수 있는, 텍스타일 그리드 보강재와 고내구성 무기계 결합재를 이용하여 보수보강하는 콘크리트 구조물 및 그 보수보강 공법을 제공하기 위한 것이다.
To solve the aforementioned problems, the technical problem to be solved by the present invention is directed to providing a repairing and reinforcing concrete structure and method using a textile grid reinforcement and a highly durable inorganic binder, capable of repairing and reinforcing an old concrete structure by adhering the textile grid reinforcement, which is coated with a coating material to improve adhesiveness, to the old concrete structure, and particularly by adhering the textile grid reinforcement using selectively a highly durable inorganic binder having chloride penetration resistance performance or chemical resistance performance according to a use environment and a reinforcement purpose.
전술한 기술적 과제를 달성하기 위한 수단으로서, 본 발명에 따른 텍스타일 그리드 보강재와 고내구성 무기계 결합재를 이용한 콘크리트 구조물 보수보강 공법은, a) 노후 콘크리트 구조물과의 부착력 향상을 위해 코팅재가 코팅된 텍스타일 그리드 보강재를 형성하는 단계; b) 상기 노후 콘크리트 구조물의 사용환경과 보수보강 목적에 따른 고내구성 무기계 결합재를 배합 제조하는 단계; c) 상기 노후 콘크리트 구조물 표면에 상기 고내구성 무기계 결합재로 형성된 솟크리트를 타설하여 1차 몰탈층을 형성하는 단계; d) 상기 텍스타일 그리드 보강재를 상기 1차 몰탈층 상부에 거치하는 단계; e) 그리드 고정장치를 사용하여 상기 텍스타일 그리드 보강재를 상기 노후 콘크리트 구조물에 고정시키는 단계; f) 상기 고내구성 무기계 결합재로 형성된 숏크리트를 상기 텍스타일 그리드 보강재 상에 타설하여 2차 몰탈층을 형성하는 단계; 및 g) 상기 2차 몰탈층을 경화시켜 상기 노후 콘트리트 구조물의 보수보강을 완료하는 단계를 포함하되, 상기 b) 단계의 고내구성 무기계 결합재는 염해저항성능을 갖는 염해 저항성 무기계 결합재이거나 화학저항성능을 갖는 화학적 저항성 무기계 결합재인 것을 특징으로 한다.
As means for accomplishing the above technical problem, a method of repairing and reinforcing a concrete structure using a textile grid reinforcement and a highly durable inorganic binder according to the present invention includes: a) forming a textile grid reinforcement coated with a coating material to improve adhesiveness with an old concrete structure; b) mixing and making a highly durable inorganic binder according to a use environment of the old concrete structure and repair and reinforcement purposes; c) pouring shotcrete formed of the highly durable inorganic binder on a surface of the old concrete structure to form a primary mortar layer; d) placing the textile grid reinforcement at an upper portion of the primary mortar layer; e) fixing the textile grid reinforcement to the old concrete structure using a grid fixing unit; f) pouring shotcrete formed of the highly durable inorganic binder on the textile grid reinforcement to form a secondary mortar layer; and g) hardening the secondary mortar layer to complete repairing and reinforcing of the old concrete structure, wherein the highly durable inorganic binder of the operation b) is a chloride penetration resistant inorganic binder having chloride penetration resistance performance or a chemical resistant inorganic binder having chemical resistance performance.
여기서, 상기 노후 콘크리트 구조물에 열화 부위가 있는 경우, 상기 c) 단계를 수행하기 전에 상기 노후 콘크리트 구조물에 열화 부위를 미리 제거하되, 상기 노후 콘크리트 구조물 내에 매립된 철근이 부식된 경우 철근 깊이까지 열화 단면을 제거하고, 필요시 추가 철근을 배근할 수 있다.
Here, in the case where a degraded portion is present in the old concrete structure, the degraded portion may be previously removed from the old concrete structure prior to performing the operation c), and in the case where a reinforcing bar embedded in the old concrete structure is corroded, a degraded cross section can be removed up to a depth of the reinforcing bar, and an additional reinforcing bar may be arranged if necessary.
여기서, 상기 e) 단계 전에 상기 텍스타일 그리드 보강재가 수평을 유지하도록 양측에서 잡아당겨 긴장력을 도입하는 것이 바람직하다.
Further, before the operation e), the textile grid reinforcement is preferably pulled from both sides thereof to introduce a tensile force such that the textile grid reinforcement is horizontally maintained.
여기서, 상기 e) 단계에서 상기 그리드 고정장치를 화약식 또는 에어타카로 상기 노후 콘크리트 구조물에 타입시켜 상기 텍스타일 그리드 보강재를 견고하게 상기 노후 콘크리트 구조물에 고정시킬 수 있다.
Further, in the operation e), the grid fixing unit may be driven into the old concrete structure by an explosive or pneumatic tacker such that the textile grid reinforcement can be firmly fixed to the old concrete structure.
한편, 전술한 기술적 과제를 달성하기 위한 다른 수단으로서, 본 발명에 따른 텍스타일 그리드 보강재와 고내구성 무기계 결합재를 이용한 콘크리트 구조물 보수보강 공법은, a) 노후 콘크리트 구조물과의 부착력 향상을 위해 코팅재가 코팅된 텍스타일 그리드 보강재를 형성하는 단계; b) 상기 노후 콘크리트 구조물의 사용환경과 보수보강 목적에 따른 고내구성 무기계 결합재를 배합 제조하는 단계; c) 상기 텍스타일 그리드 보강재를 상기 노후 콘크리트 구조물 표면에 거치하는 단계; d) 텍스타일 그리드 고정장치를 사용하여 상기 텍스타일 그리드 보강재를 상기 노후 콘크리트 구조물에 고정시키는 단계; e) 고내구성 무기계 결합재로 형성된 숏크리트를 상기 텍스타일 그리드 보강재 상에 타설하여 상기 텍스타일 그리드 보강재가 매립된 몰탈층을 형성하는 단계; 및 f) 상기 몰탈층을 경화시켜 상기 노후 콘트리트 구조물의 보수보강을 완료하는 단계를 포함하되, 상기 b) 단계의 고내구성 무기계 결합재는 염해저항성능을 갖는 염해 저항성 무기계 결합재이거나 화학저항성능을 갖는 화학적 저항성 무기계 결합재인 것을 특징으로 한다.
Meanwhile, as another means for accomplishing the above technical problem, a method of repairing and reinforcing a concrete structure using a textile grid reinforcement and a highly durable inorganic binder according to the present invention includes: a) forming a textile grid reinforcement coated with a coating material to improve adhesiveness with an old concrete structure; b) mixing and making a highly durable inorganic binder according to a use environment of the old concrete structure and repair and reinforcement purposes; c) placing the textile grid reinforcement on a surface of the old concrete structure; d) fixing the textile grid reinforcement to the old concrete structure using a grid fixing unit; e) pouring shotcrete formed of the highly durable inorganic binder on the textile grid reinforcement to form a mortar layer in which the textile grid reinforcement is embedded; and f) hardening the mortar layer to complete repairing and reinforcing of the old concrete structure, wherein the highly durable inorganic binder of the operation b) is a chloride penetration resistant inorganic binder having chloride penetration resistance performance or a chemical resistant inorganic binder having chemical resistance performance.
한편, 전술한 기술적 과제를 달성하기 위한 다른 수단으로서, 본 발명에 따른 텍스타일 그리드 보강재와 고내구성 무기계 결합재를 이용하여 보수보강하는 콘크리트 구조물은, 보수보강을 위한 노후 콘크리트 구조물; 상기 노후 콘크리트 구조물의 보수보강을 위해 상기 노후 콘크리트 구조물의 표면에 부착되며, 상기 노후 콘크리트 구조물의 표면과의 부착력을 향상시키도록 코팅재로 코팅된 텍스타일 그리드 보강재; 무기계 결합재로서, 상기 노후 콘크리트 구조물의 사용환경과 보수보강 목적에 따라 염해저항성능 또는 화학저항성능을 갖도록 배합되며, 상기 텍스타일 그리드 보강재를 상기 노후 콘크리트 구조물에 부착시키는 고내구성 무기계 결합재; 및 상기 텍스타일 그리드 보강재를 상기 노후 콘크리트 구조물 상에 거치시, 상기 텍스타일 그리드 보강재를 고정시키는 그리드 고정장치를 포함하되, 상기 고내구성 무기계 결합재는 염해저항성능을 갖는 염해 저항성 무기계 결합재이거나 화학저항성능을 갖는 화학적 저항성 무기계 결합재인 것을 특징으로 한다.
Meanwhile, as another means for accomplishing the above technical problem, a concrete structure repaired and reinforced using a textile grid reinforcement and a highly durable inorganic binder according to the present invention includes: an old concrete structure to be repaired and reinforced; a textile grid reinforcement adhered to a surface of the old concrete structure to repair and reinforce the old concrete structure and coated with a coating material to improve adhesiveness with the surface of the old concrete structure; a highly durable inorganic binder formulated as an inorganic binder so as to have chloride penetration resistance performance or chemical resistance performance according to a use environment of the old concrete structure and repair and reinforcement purposes, and configured to adhere the textile grid reinforcement to the old concrete structure; and a grid fixing unit configured to fix the textile grid reinforcement when the textile grid reinforcement is placed on the old concrete structure, wherein the highly durable inorganic binder is a chloride penetration resistant inorganic binder having chloride penetration resistance performance or a chemical resistant inorganic binder having chemical resistance performance.
여기서, 상기 텍스타일 그리드 보강재에 코팅되는 코팅재는 샌드페이퍼 마모재로 사용되는 산화알루미나 분말이고, 상기 코팅재의 입도는 상기 텍스타일 그리드 보강재의 종류와 규격에 따라 결정될 수 있다.
Here, the coating material with which the textile grid reinforcement is coated is an alumina (Al2O3) powder used as a sandpaper abrasive material, and a particle size of the coating material may be determined according to the type and specifications of the textile grid reinforcement.
여기서, 상기 염해 저항성 무기계 결합재는, 100중량부의 시멘트, 100중량부의 염해 저항성 결합재, 210~250중량부의 잔골재, 55~65중량부의 배합수 및 1.5~3중량부의 고성능 감수제를 혼합하여 형성될 수 있다.
Further, the chloride penetration resistant inorganic binder may be formed by mixing 100 parts of weight of cement, 100 parts of weight of a chloride penetration resistant binder, 210 to 250 parts of weight of fine aggregate, 55 to 65 parts of weight of mixing water, and 1.5 to 3 parts of weight of a high-performance water reducing admixture.
여기서, 상기 염해 저항성 결합재는 90~95중량%의 고로슬래그 미분말과 5~10중량%의 염분흡착제를 혼합하여 형성되며, 상기 염분흡착제는 탄산칼슘인 것이 바람직하다.
Further, the chloride penetration resistant binder may be formed by mixing 90 to 95 wt% of a fine blast furnace slag powder and 5 to 10 wt% of a salt adsorbent, and the salt adsorbent may be calcium carbonate.
여기서, 상기 화학적 저항성 무기계 결합재는 무시멘트계 결합재로서, 100중량부의 고로슬래그 미분말, 35~45중량부의 플라이애시, 165~180중량부의 잔골재, 55~65중량부의 배합수 및 8~20중량부의 알칼리 자극제를 혼합하여 형성될 수 있다.
Further, the chemical resistant inorganic binder may be a cement-free binder, and formed by mixing 100 parts of weight of a fine blast furnace slag powder, 35 to 45 parts of weight of fly ash, 165 to 180 parts of weight of fine aggregate, 55 to 65 parts of weight of mixing water, and 8 to 20 parts of weight of an alkali accelerator.
여기서, 상기 d) 단계의 그리드 고정장치는, 상기 노후 콘크리트 구조물에 타입되는 몸체로서 ㄷ자 형상의 앵커핀; 및 상기 앵커핀의 타입시 상기 텍스타일 그리드 보강재를 타입 충격으로부터 보호하도록 상기 앵커핀 상단에 구비되는 타입충격 완충재를 포함할 수 있다.
Further, the grid fixing unit may include a U-shaped anchor pin as a body driven into the old concrete structure, and a driving impact buffer provided at an upper end of the anchor pin so as to protect the textile grid reinforcement form a driving impact when the anchor pin is driven.
예를 들면, 도 1은 난방 운전중인 실내 유닛(3)에 있어서, 실내 팽창밸브(32)가 실내 열교환기(31)에 의해서 열교환을 한 후의 냉매를 감압하여, 저온화한 냉매를 실외 유닛(2)에 공급하는 상태를 나타낸다.
For example, FIG. 1 shows a state in which the indoor expansion valve 32 in the indoor unit 3 during the heating operation decompresses the refrigerant after heat exchange is performed by the indoor heat exchanger 31 and supplies the cooled refrigerant to the outdoor unit 2.
저온화한 냉매는 실외 유닛(2)에서 고온화되어 다시 실내 유닛(3)으로 공급된다.]
The cooled refrigerant is heated in the outdoor unit 2 and supplied to the indoor unit 3 again.
[실내 송풍기(33)는 실내 열교환기(31)에 대해서 내기를 강제적으로 내보냄으로써, 실내 열교환기(31)에서의 냉매와 내기의 열교환을 촉진하는 장치이다.
7 [0017] The indoor blower 33 is a device that promotes heat exchange between the refrigerant and the inside air in the indoor heat exchanger 31 by forcibly sending out the inside air to the indoor heat exchanger 31.
예를 들면, 실내 송풍기(33)는 원심식 팬을 갖추고 있다.
For example, the indoor blower 33 includes a centrifugal fan.
실내 송풍기(33)의 팬은 실내 열교환기(31)에 대향하도록 배치되어 있다.]
The fan of the indoor blower 33 is arranged so as to face the indoor heat exchanger 31.